ПОДАВАЕМАЯ СМАЗКА ДЛЯ СТЕРЖНЕВОГО СВАРОЧНОГО ЭЛЕКТРОДА, СТЕРЖНЕВОЙ СВАРОЧНЫЙ ЭЛЕКТРОД И СПОСОБ ДУГОВОЙ СВАРКИ

2
2
1. Подаваемая смазка для применения на сварочном электроде, содержащая 10-40 масс.% по меньшей мере одной смазки на основе мыла, 40-90 масс.% по меньшей мере одной смазки в виде твердых частиц, выбранной из MoS, WS, ZnO, графита и PTFE (политетрафторэтилен).
2. Смазка по п.1, которая преимущественно не содержит органических связующих.
3. Смазка по п.1 или 2, которая содержит 10-40 масс.% по меньшей мере одной Na- или Са-содержащей смазки на основе мыла и 60-90 масс.% по меньшей мере одной смазки в виде твердых частиц.
2
4. Смазка по п.3, в которой концентрацию смазки на основе мыла и концентрацию смазки в виде твердых частиц выбирают таким образом, чтобы усилие подачи смазки составляло не более 22 фунтов (порядка 98 Ньютон) на сварочном электроде диаметром 1/16 дюйма (1,59 мм), а количество образующегося Н составляло менее 4 мл на 100 грамм наплавленного шва металла при измерении согласно стандарту ANSI/A WS А4.3.
2
2
5. Смазка по п.3, в которой смазкой в виде твердых частиц является по меньшей мере одно из следующего MoS и WS.
2
2
2
2
6. Смазка по п.1, которая содержит 15-35 масс.% по меньшей мере одной Na- или Са-содержащей смазки на основе мыла, а остальное - по меньшей мере одно из следующего MoS, WS, ZnO, графит или PTFE, или остальное - по меньшей мере одно из следующего MoS и WS.
2
2
7. Смазка по п.6, которая содержит 20-30 масс.% по меньшей мере одной Na- или Са-содержащей смазки на основе мыла, а остальное - по меньшей мере одно из следующего MoS и WS.
2
8. Смазка по п.7, которая содержит 20-30 масс.% Na-содержащей смазки на основе мыла, а остальное - преимущественно MoS.
2
9. Смазка по п.8, которая содержит 25 масс.% Na-содержащей смазки на основе мыла, а остальное - преимущественно MoS.
10. Смазка по п.1, которая содержит до 20 масс.% по меньшей мере одного дополнительного ингредиента смазки в виде твердых частиц.
11. Смазанный стержневой сварочный электрод со смазкой по одному из пп.1-9.
12. Смазанный стержневой сварочный электрод по п.11, представляющий собой металлический стержневой сварочный электрод.
13. Способ дуговой сварки металлическим электродом в газовой среде (GMAW) для формирования сварного шва в металлической детали (20), в котором смазанную сварочную проволоку подают посредством приводного устройства (14) к металлической детали (20) через протяженный гибкий кабель и сварочный пистолет (40), сообщающийся с протяженным гибким кабелем, при этом смазанная сварочная проволока содержит смазанный стержневой сварочный электрод по п.11 или 12.